(57)【要約】      （修正有）【課題】剥離がより生じにくい陽極酸化皮膜を有する金属成形体を製造する方法の提供。【解決手段】Ａｌ系基材に電流密度を上昇させながら陽極酸化処理を施して、前記陽極酸化皮膜の最表面を含む表層を形成する工程と、電流密度を低下させながら陽極酸化処理を施して、前記陽極酸化皮膜の活性層または基材に接して配置された前記陽極酸化皮膜の底部層を形成する工程と、をこの順に行う、陽極酸化皮膜を有する金属成形体の製造方法。【選択図】図１
2020033591.tif 000002
【特許請求の範囲】
【請求項１】
少なくともその表面にＡｌ系材料を含む成形体である基材に電解液中で陽極酸化処理を施して、前記基材の前記表面に形成された陽極酸化皮膜を有する金属成形体を製造する方法であって、
電流密度を上昇させながら陽極酸化処理を施して、前記陽極酸化皮膜の最表面を含む表層を形成する工程と、
電流密度を低下させながら陽極酸化処理を施して、前記陽極酸化皮膜の活性層または基材に接して配置された前記陽極酸化皮膜の底部層を形成する工程と、
をこの順に行う、陽極酸化皮膜を有する金属成形体の製造方法。
【請求項２】
前記表層を形成する工程と前記底部層を形成する工程との間に、
電流密度をデザインされたパターンに制御しながら陽極酸化処理を施して、前記陽極酸化皮膜の前記表層と前記底部層との間に配置される中間層を形成する工程を含む、
請求項１に記載の陽極酸化皮膜を有する金属成形体の製造方法。
【請求項３】
前記電解液は、
０．００１ｍｏｌ／Ｌ以上２．０ｍｏｌ／Ｌのホウ酸イオンと、
０．００１ｍｏｌ／Ｌ以上１．０ｍｏｌ／Ｌ以下のアンモニウムイオンと、を含有し、
前記アンモニウムイオンと前記ホウ酸イオンとの濃度比は、１以上１０以下である無機酸系混合酸溶液である、
請求項１または２に記載の陽極酸化皮膜を有する金属成形体の製造方法。
【請求項４】
少なくともその表面にＡｌ系材料を含む成形体である基材と、前記基材の表面に形成された陽極酸化皮膜を有する金属成形体であって、
前記陽極酸化皮膜は、
前記陽極酸化皮膜の最表面を含む表層と、
前記陽極酸化皮膜の活性層または基材に接して配置され、前記基材側に向かって細孔径が漸減する底部層と、を有する、
陽極酸化皮膜を有する金属成形体。
【請求項５】
前記表層は、細孔間距離が４０ｎｍ以上６０ｎｍ以下であり、かつ細孔径が２ｎｍ以上１０ｎｍ以下の層である、
請求項４に記載の陽極酸化皮膜を有する金属成形体。
【請求項６】
前記底部層は、細孔間距離が４００ｎｍ以上７００ｎｍ以下であり、かつ細孔径が４０ｎｍ以上１００ｎｍ以下の層である、
請求項４または５に記載の陽極酸化皮膜を有する金属成形体。
【請求項７】
前記底部層と前記表層との間に、細孔径が３０ｎｍ以上８０ｎｍ以下であり、かつ細孔間距離が２００ｎｍ以上３５０ｎｍ以下である中間層を有する、
請求項４〜６のいずれか１項に記載の陽極酸化皮膜を有する金属成形体。
【請求項８】
前記Ａｌ系材料は、Ａｌ−Ｓｉ系合金であり、
前記陽極酸化皮膜は、シリカ（ＳｉＯ２）で被覆されたシリコン（Ｓｉ）微粒子を有する、
請求項４〜７のいずれか１項に記載の陽極酸化皮膜を有する金属成形体。
【請求項９】
請求項４〜８のいずれか１項に記載の陽極酸化皮膜を有する金属成形体である、内燃機関用のピストン。
【請求項１０】
請求項９に記載のピストンを有する、内燃機関。
【発明の詳細な説明】
【技術分野】
【０００１】
本開示は、陽極酸化皮膜を有する金属成形体の製造方法、陽極酸化皮膜を有する金属成形体、ピストンおよび内燃機関に関する。
【背景技術】
【０００２】
単体のアルミニウム（Ａｌ）およびアルミニウム合金などを含むＡｌ系材料を少なくともその表面に含む成形体の耐食性および耐摩耗性を高める方法として、上記成形体のＡｌ系材料を含む表面に多孔質アルミナ陽極酸化皮膜を形成する方法が知られている。多孔質アルミナ陽極酸化皮膜は、内燃機関用のピストンなどの、高い強度および遮熱性が要求される用途に使用されることがある。
【０００３】
多孔質アルミナ陽極酸化皮膜は、陽極となる上記Ａｌ系材料の成形体および陰極となる鉛板などを、酸を含む電解液中に浸漬し、両極間に通電することにより、作製される。このとき、上記酸がＡｌ系材料を局所的に溶解させ、一方で上記通電がＡｌ系材料から酸化皮膜を成長させることにより、酸化アルミニウムを主成分とする皮膜内に多数の細孔を有する、多孔性の陽極酸化皮膜が形成される。
【０００４】
このとき、電解液の種類と通電条件を変化させながら陽極酸化皮膜を形成することで、陽極酸化皮膜の細孔密度や細孔径などが異なる複数の層を有する陽極酸化皮膜を作製できることが知られている。
【０００５】
たとえば、特許文献１には、Ａｌ系材料に対し、第１の通電を行って陽極酸化皮膜の第１層を形成した後、電流量をより多くした第２の通電を行って陽極酸化皮膜の第２層を形成する方法が記載されている。特許文献１によれば、このようにして作製された陽極酸化皮膜は、細孔径がより小さく緻密な第１層が表層部に形成されるため、陽極酸化皮膜の表面をより平滑にするなどの効果を有するとされている。
【０００６】
また、特許文献２には、Ａｌ系材料に対し、交直重畳電解によって陽極酸化皮膜の第１層を形成した後、直流電解によって陽極酸化皮膜の第２層を形成する方法が記載されている。特許文献２によれば、このようにして作製された陽極酸化皮膜は、ランダムに配向された細孔が表層部に形成されるため、Ａｌ系材料の耐食性を高めるなどの効果を有するとされている。
【０００７】
さらに、発明者の一人による非特許文献１には、Ａｌ系材料に対し、硫酸、シュウ酸およびリン酸電解液を用いて、印加電圧により細孔間距離（セルサイズ）と細孔径を段階的に制御し、２層以上の複層多孔質構造を持つアルミナ陽極酸化皮膜を形成する段階的陽極酸化法が記載されている。非特許文献１によれば、電解液と印加電圧との組合せを変えながらアルミナ陽極酸化皮膜の各層を形成することにより、アルミナ皮膜のセルサイズと細孔径を層ごとに１〜１０倍または１／２〜１／５の段差で制御することができる。
【先行技術文献】
【特許文献】
【０００８】
【特許文献１】特開２００９−２５６７７８号公報
【特許文献２】特開２０１５−１９４１４９号公報
【非特許文献】
【０００９】
【非特許文献１】S. Z. Kure-Chuら、ECS Journal of Solid State Science and Technology, Vol. 5, No.5, p285-292, 2016.05.
【発明の概要】
【発明が解決しようとする課題】
【００１０】
内燃機関用のピストンなどに用いる材料には、長期の耐久性が求められる。しかし、本発明者らの検討によると、特許文献１および特許文献２などに記載された方法で作製した陽極酸化皮膜は、剥離が生じやすく、耐久性が十分であるとはいえなかった。また、非特許文献１に記載された段階的陽極酸化法では、単独の酸溶液を利用するので、複数の電解槽で処理することは手間がかかり、実用上には生産効率が悪いと予想される。
【００１１】
本開示の目的は、剥離がより生じにくい陽極酸化皮膜を有する金属成形体を製造する方法、当該方法により作製された陽極酸化皮膜を有する金属成形体、および当該金属成形体であるピストンを含む内燃機関を提供することにある。
【課題を解決するための手段】
【００１２】
一態様に係る陽極酸化皮膜を有する金属成形体の製造方法は、少なくともその表面にＡｌ系材料を含む成形体である基材に電解液中で陽極酸化処理を施して、前記基材の前記表面に形成された陽極酸化皮膜を有する金属成形体を製造する方法である。上記方法は、電流密度を上昇させながら陽極酸化処理を施して、前記陽極酸化皮膜の最表面を含む表層を形成する工程と、電流密度を低下させながら陽極酸化処理を施して、前記陽極酸化皮膜の活性層または基材に接して配置された前記陽極酸化皮膜の底部層を形成する工程と、をこの順に行う。
【００１３】
また、一態様に係る金属成形体は、少なくともその表面にＡｌ系材料を含む成形体である基材と、前記基材の表面に形成された陽極酸化皮膜を有する金属成形体である。前記陽極酸化皮膜は、前記陽極酸化皮膜の最表面を含む表層と、前記陽極酸化皮膜の活性層または基材に接して配置された、前記基材側に向かって細孔径が漸減する底部層と、を有する。
【００１４】
また、一態様に係る内燃機関用のピストンは、上記の陽極酸化皮膜を有する金属成形体である。
【００１５】
また、一態様に係る内燃機関は、上記のピストンを有する。
【発明の効果】
【００１６】
本開示によれば、剥離がより生じにくい陽極酸化皮膜を有する金属成形体を製造する方法、当該方法により作製された陽極酸化皮膜を有する金属成形体、および当該金属成形体であるピストンを含む内燃機関が提供される。
【図面の簡単な説明】
【００１７】
【図１】図１は、一実施形態に関する陽極酸化皮膜を有する金属成形体の製造方法の、例示的な工程を示すフローチャートである。
【図２】図２は、別の実施形態に関する陽極酸化皮膜を有する金属成形体の製造方法の、例示的な工程を示すフローチャートである。
【発明を実施するための形態】
【００１８】
以下、本発明の実施形態について、図面を参照して詳細に説明する。なお、以下に説明する実施形態は一例であり、本発明はこの実施形態により限定されるものではない。
【００１９】
［第１の実施形態］
図１は、一実施形態に関する陽極酸化皮膜を有する金属成形体の製造方法の、例示的な工程を示すフローチャートである。
【００２０】
図１に示すように、本実施形態に関する方法は、陽極酸化皮膜の表層を形成する工程（工程Ｓ１１０）と、陽極酸化皮膜の底部層を形成する工程（工程Ｓ１３０）と、を有する。
【００２１】
（陽極酸化皮膜の表層を形成する工程（工程Ｓ１１０））
本工程では、少なくともその表面にＡｌ系材料を含む成形体である基材と、陰極となる金属体と、を浸漬させた電解液の中に、電流密度を上昇させながら通電して、前記基材に陽極酸化処理を施す。上記陽極酸化処理時の通電は、直流でも交流でもよいが、直流であることが好ましい。
【００２２】
上記陽極酸化処理により、酸化アルミニウムを主体とする多孔質状の陽極酸化皮膜が基材の表面に形成される。陽極酸化皮膜は、通常、皮膜の厚み方向に形成された細孔を中心部に有する略六角柱状のセルが密集した形状を有する。また、陽極酸化皮膜は、上記細孔が形成された多孔層と基材との間に、細孔が形成されていないバリア層を有する。
【００２３】
ここで、本工程では、電流密度を上昇させながら、上記陽極酸化処理を上記基材に施す。
【００２４】
上記電流密度は、本工程の終了時点において、本工程の開始時点よりも高い密度になっていればよいが、連続的に上昇させることが好ましい。電流密度を連続的に上昇させることにより、本工程で形成される陽極酸化皮膜の最表面を含む層（表層）内で細孔径を連続的に変化させて、細孔径が断続的に変化する界面を形成させにくくすることができる。そのため、電流密度を連続的に上昇させることにより、上記細孔径が断続的に変化する界面を切断面とする表層の層内剥離を抑制することができる。
【００２５】
なお、本明細書において、電流密度または電圧を連続的に上昇もしくは低下させる（または推移させる）とは、電流密度または電圧が継時的に滑らかに変移し、処理中に大きく変化することがないことを意味し、たとえば、横軸が各工程の処理開始時からの経過時間となり、縦軸が各時点における電流密度または電圧となるように、経過時間ごとの電流密度または電圧をプロットしてグラフ化したときに、連続したひとつの直線状または曲線状のグラフが得られることを意味する。
【００２６】
上記電流密度は、０（Ａ／ｄｍ２）から所定の電流密度までに上昇させることが好ましい。これにより、陽極酸化皮膜の最表面における細孔径をより小さくして、より緻密な表面層を形成することができる。また、上記電流密度は、本工程の終了時には３５（Ａ／ｄｍ２）以下であることが好ましく、３０（Ａ／ｄｍ２）以下であることがより好ましい。これにより、表層の基材側では細孔径をより大きくして空孔率を高め、陽極酸化皮膜の強度を保ちつつ、皮膜の遮熱性をより高めることができる。
【００２７】
このときの電圧は、本工程の開始直後には０（Ｖ）であることが好ましい。これにより、陽極酸化皮膜の最表面におけるセルサイズをより小さくして、より緻密な表面層を形成することができる。また、上記電圧は、本工程を通じて連続的に上昇することが好ましい。これにより、表面層における細孔間距離をより基材側に向かうにつれて大きくするように制御することができ、皮膜の強度をより高め、かつ皮膜の剥離をより生じにくくすることができる。上記電圧の上昇は、電流密度および電解液の組み合わせによって制御することができる。また、上記電圧は、３７０（Ｖ）以下に制限することが好ましく、２００（Ｖ）以下であることがより好ましい。これにより、皮膜の焼けと剥離を抑制でき、表層の基材側ではセルサイズをより大きくして空孔率を高め、陽極酸化皮膜の遮熱性をより高めることができる。
【００２８】
上記基材は、少なくともその表面にＡｌ系材料を含む成形体である。上記基材は、上記Ａｌ系材料を表面に含めばよいが、その全体が上記Ａｌ系材料からなる成形体であってもよい。
【００２９】
上記Ａｌ系材料は、Ａｌを含む材料であり、電解液中で通電したときに陽極として作用し、陽極酸化皮膜が形成される材料であればよい。
【００３０】
たとえば、強度に優れることから、上記Ａｌ系材料は、Ａｌ−Ｓｉ系過共晶合金とすることができる。上記Ａｌ−Ｓｉ系過共晶合金は、アルミニウム（Ａｌ）およびシリコン（Ｓｉ）を含む合金（Ａｌ−Ｓｉ系合金）であり、共晶点よりもＳｉの含有量が多い、過共晶の合金である。Ｓｉの含有量は、１０．５質量％以上３０．０質量％以下とすることができる。上記Ａｌ−Ｓｉ系過共晶合金の全質量に対して、Ｓｉの含有量は１０．５質量％以上２０．０質量％以下、好ましくは１０．５質量％以上１５．０質量％以下、より好ましくは１０．５質量％以上１３．０質量％以下、さらに好ましくは１１．０質量％以上１３．０質量％以下とすることができる。
【００３１】
上記Ａｌ−Ｓｉ系過共晶合金は、ＡｌおよびＳｉ以外の元素を含んでもよい。上記Ａｌ−Ｓｉ系過共晶合金が含み得る元素の例には、銅（Ｃｕ）、ニッケル（Ｎｉ）およびマグネシウム（Ｍｇ）などが含まれる。
【００３２】
上記Ａｌ−Ｓｉ系過共晶合金中の上記Ｃｕ、ＮｉおよびＭｇの含有量は、金属成形体の用途などに応じて適宜設定することができる。たとえば、上記Ａｌ−Ｓｉ系過共晶合金の全質量に対して、Ｃｕの含有量は１．０質量％以上６．０質量％以下、Ｎｉの含有量は１．０質量％以上３．５質量％以下、Ｍｇの含有量は０．１質量％以上１．０質量％以下、などとすることができる。
【００３３】
なお、上記Ａｌ−Ｓｉ系過共晶合金中の上記Ｃｕの含有量が多い場合、定電流で陽極酸化処理を施すと、皮膜の表面が電解液に溶解しやすく、皮膜の脱落も生じやすい。しかし、本実施形態に関する方法によれば、Ｃｕの含有量が多いＡｌ系材料を用いても、皮膜の溶解や皮膜の脱落が生じにくい。これは、ホウ酸イオンおよびアンモニウムイオンの導入により比皮膜の耐食性と強度を改善し、皮膜溶解と剥離を抑制されたと考えられる。
【００３４】
Ａｌ系材料中の各元素の比率は、発光分光分析法などの公知の方法で測定することができる。
【００３５】
上記基材は、たとえば、Ａｌ系材料に含まれるべき元素を所定の割合で含有する合金溶湯を冷却または加圧凝固させて、作製することができる。上記合金溶湯中の上記各元素の比率は、たとえば上述した各元素の組成と同様にすればよい。上記合金溶湯は、個別に用意した上記各元素を加熱し互いに溶解させて作製してもよいし、ＪＩＳ Ｈ ５２０２（２０１０年）で規定されるＡＣ８Ａ、ＡＣ９ＡおよびＡＣ９Ｂなどの規格品を溶解させて作製してもよい。
【００３６】
このとき、上記合金溶湯を内燃機関用のピストンの形状を有する型に入れて冷却または加圧凝固させることで、上記Ａｌ−Ｓｉ系過共晶合金を所望の形状（たとえば、内燃機関用のピストンの形状）に成形することができる。上記成形法のうち、組織の微細化と鋳造欠陥を容易に無くす観点からは、加圧凝固が好ましい。
【００３７】
上記陰極となる金属体は、陽極酸化処理における陰極として用いられ得るものであればよく、鉛板および黒鉛板などとすればよい。
【００３８】
上記電解液は、有機酸または無機酸を含有する水溶液とすることができる。上記有機酸は、陽極酸化処理に通常用いられる有機酸、たとえば２個以上のカルボキシル基を有する有機酸であればよい。このような有機酸の例には、シュウ酸、マロン酸、コハク酸、グルタル酸、マレイン酸、イタコン酸、リンゴ酸、酒石酸およびクエン酸などが含まれ、これらのうち、シュウ酸およびクエン酸が好ましい。上記無機酸は、陽極酸化処理に通常用いられる無機酸、たとえば硫酸、リン酸および硝酸などであればよい。上記電解液は、これらのうち１種の酸のみを含有してもよいし、複数の酸を含有する混合酸溶液であってもよい。
【００３９】
上記電解液は、形成される陽極酸化皮膜の強度をより高める観点から、ホウ酸イオンおよびアンモニウムイオンを含有する無機酸系混合酸溶液であることが好ましく、ホウ酸イオンおよびアンモニウムイオンを含有する硫酸系混合酸溶液であることが好ましい。
【００４０】
ホウ酸イオンは、陽極酸化皮膜の細孔密度を低下させて、陽極酸化皮膜の強度をより高めることができる。ここで、ホウ酸イオンは特に限定されず、ホウ酸イオンおよび四ホウ酸イオンなどであればよい。
【００４１】
なお、電解液に硫酸を用いたときなどには、特に印加電圧が高く（およそ７０Ｖ以上）なったときに、陽極酸化皮膜がセルごとに分離してナノチューブ状の皮膜となり、陽極酸化皮膜の強度が低下することがある（粉ふき現象）。これは、硫酸に由来する硫黄原子（Ｓ）が陽極酸化皮膜に取り込まれ、セル境界部において酸化アルミニウム（Ａｌ２Ｏ３）の酸素原子（Ｏ）を置換することにより生じると考えられる。これに対し、電解液がホウ酸イオンを含有すると、粉ふき現象を生じにくくすることによって、陽極酸化皮膜の強度をより高めることもできる。これは、おそらくはＡｌイオンと同じ価数を持つホウ素原子（Ｂ）が陽極酸化皮膜中へのＳの取り込みを抑制し、皮膜の強度を改善するためと考えられる。
【００４２】
上記観点から、電界液中のホウ酸イオンの濃度は、０．００１ｍｏｌ／Ｌ以上２．０ｍｏｌ／Ｌ以下であることが好ましく、０．０１ｍｏｌ／Ｌ以上０．５ｍｏｌ／Ｌ以下であることがより好ましい。上記ホウ酸イオンの濃度が０．０１ｍｏｌ／Ｌ以上であると、上述した作用により、陽極酸化皮膜の強度をより高めることができる。特に上記ホウ酸イオンの濃度が０．５ｍｏｌ／Ｌ以下であると、最表面層の剥離が生じにくくなるため、多孔質皮膜の成長速度をより速めることができる。
【００４３】
アンモニウムイオンは、電解液中のｐＨ緩衝剤として作用し、形成された陽極酸化皮膜の酸による溶解を抑制して、陽極酸化皮膜の強度をより高めることができる。なお、上記形成された陽極酸化皮膜の溶解は、特に腐食性が高い硫酸などを電解液に用いたときなどに生じやすい。そのため、アンモニウムイオンによる上記硬化は、硫酸などを電解液に用いたときなどに顕著である。
【００４４】
上記観点から、電界液中のアンモニウムイオンの濃度は、０．００１ｍｏｌ／Ｌ以上１．０ｍｏｌ／Ｌ以下であることが好ましい。上記アンモニウムイオンの濃度が０．００１ｍｏｌ／Ｌ以上であると、上述した緩衝作用により、陽極酸化皮膜の強度をより高めることができる。上記アンモニウムイオンの濃度が１．０ｍｏｌ／Ｌ以下であると、電解液が塩基性側に移行しにくく、陽極酸化皮膜の成長性（成長速度）がアンモニウムイオンによって損なわれにくい。
【００４５】
また、上記アンモニウムイオンとホウ酸イオンとの濃度比（ホウ酸イオンの濃度に対するアンモニウムイオンの濃度比）は、１以上１０以下であることが好ましく、２以上８以下であることがより好ましい。上記濃度比がこの範囲であると、皮膜の成長速度と皮膜の補強効果のバランスを取りやすい。上記濃度比が２以上であると、形成された陽極酸化皮膜の化学溶解を抑制して、陽極酸化皮膜の強度をより高めることができる。上記濃度比が８以下であると、電解液が塩基性側に移行しにくく、陽極酸化皮膜の成長性（成長速度）がアンモニウムイオンによって損なわれにくい。
【００４６】
本工程により、より緻密な表層を形成することができる。上記表層は、陽極酸化皮膜を有する金属成形体の耐摩耗性および強度などを高めることができる。
【００４７】
また、本工程により、基材側では細孔径をより大きくして空孔率を高め、陽極酸化皮膜の遮熱性をより高めた表層を形成することができる。上記表層は、基材側で接する他の層（底部層など）との界面における層間の細孔径の差をより小さくして、表層と上記他の層との界面を切断面とする表層の剥離を抑制することができる。
【００４８】
（陽極酸化皮膜の底部層を形成する工程（工程Ｓ１３０））
本工程では、上記表層が形成された後に、電流密度を低下させながら、上記陽極酸化処理を上記基材に施す。上記陽極酸化処理時の通電は、直流でも交流でもよいが、直流であることが好ましい。
【００４９】
本工程で形成される陽極酸化皮膜の層（底部層）は、電流密度を低下させながら形成するため、基材側に向かうにつれて細孔径が小さくなる。また、電流密度を低下させながら形成すると、経時的に発熱量が小さくなり、酸による溶解も小さくなっていくことによっても、基材側に向かうにつれて細孔径が小さくなる。そのため、本工程では、表層側ではより大きい細孔径を有し、かつ、基材側に向かって細孔径が漸減する底部層を形成することができる。
【００５０】
このような底部層は、基材側において、細孔径を小さくして細孔壁をより厚くすることができる。これにより、底部層は、底部層と基材との界面における接触面積を広げて底部層の基材側端部と基材との間の密着性を高め、陽極酸化皮膜の基材からの剥離を抑制することができる。あるいは、底部層は、底部層と活性層との界面における接触面積を広げて底部層の基材側端部と活性層との間の密着性を高め、多孔質層の活性層からの剥離を抑制することができる。
【００５１】
上記電流密度は、本工程の終了時点において、本工程の開始時点よりも低い密度になっていればよいが、連続的に低下させることが好ましい。これにより、底部層内で細孔径を連続的に変化させることができるため、細孔径が断続的に変化する界面を切断面とする底部層の層内剥離を抑制することができる。
【００５２】
上記電流密度は、本工程の開始時には、表層を形成する工程の終了時における電流密度と同じ高さであってもよいし、異なる高さであってもよい。
【００５３】
なお、本工程においても、上記電圧は、本工程を通じて連続的に上昇することが好ましい。これにより、底部層における細孔間距離をより基材側に向かうにつれて大きくするように制御することができ、皮膜の強度をより高め、かつ皮膜の剥離をより生じにくくすることができる。上記電圧の上昇は、電流密度および電解液の組み合わせによって制御することができる。また、本工程においても、このときの電圧は、３７０（Ｖ）以下に制限することが好ましく、２００（Ｖ）以下であることがより好ましい。これにより、皮膜の焼けと剥離を抑制でき、表層の基材側ではセルサイズをより大きくして空孔率を高め、陽極酸化皮膜の遮熱性をより高めることができる。
【００５４】
本工程で用いる電解液および陰極となる金属体は、表層を形成する工程と同様のものを使用することができる。同一の反応槽内で、表層を形成する工程と本工程とを連続して行うことが好ましい。
【００５５】
本工程により、基材側では細孔壁をより厚くして基材（または活性層）との接触面積を広げ、陽極酸化皮膜の基材（または活性層）からの剥離が抑制されるような底部層を形成することで、形成される陽極酸化皮膜の強度を高めることができる。また、上記基材層は、表層側で接する他の層との界面における層間の細孔径の差をより小さくして、基材層と上記他の層との界面を切断面とする表層の剥離を抑制することができる。
【００５６】
（その他）
上記陽極酸化皮膜の底部層を形成する工程の後に、公知の方法で表層に封孔処理を施してもよい。これにより、細孔を気密して液体（金属成形体を内燃機関用のピストンとして使用したときの、燃焼用の燃料など）の浸透を抑制し、陽極酸化皮膜の遮熱性を維持しやすくすることができる。
【００５７】
また、陽極酸化処理時の電圧は、表層を形成する工程と、底部層を形成する工程と、を通じて連続的に上昇させることが好ましい。これにより、表層と底部層との間で細孔間距離も連続的に変化させることができ、表層と底部層との界面を切断面とする表層の剥離をより効果的に抑制することができる。
【００５８】
（陽極酸化皮膜を有する金属成形体）
上記工程により、Ａｌ系材料からなる成形体である基材と、前記基材の表面に形成された陽極酸化皮膜を有する金属成形体が製造される。上記陽極酸化皮膜は、陽極酸化皮膜の最表面を含む表層と、陽極酸化皮膜の活性層または基材に接して配置された、基材側に向かって細孔径が漸減する底部層と、を有する。
【００５９】
上記表層は、セルサイズが小さいセルが密集してなる層であり、より小さい細孔径を有する多数の細孔が密集して、緻密な構造の皮膜が形成された層である。上記表層は、細孔間距離が４０ｎｍ以上６０ｎｍ以下であり、かつ、細孔径が２ｎｍ以上１０ｎｍ以下の層であることが好ましい。また、上記表層は、厚みが５μｍ以上２０μｍ以下の層であることが好ましい。
【００６０】
上記底部層は、セルサイズがより大きいセルを有する層であり、基材側に向かって細孔径が漸減する、より少数の細孔を有する層である。上記底部層は、細孔間距離が４００ｎｍ以上７００ｎｍ以下であり、かつ細孔径が４０ｎｍ以上１００ｎｍ以下の層であることが好ましい。また、上記底部層は、厚みが２μｍ以上１０μｍ以下の層であることが好ましい。
【００６１】
なお、上記表層および底部層の細孔間距離は、ＦＥ−ＳＥＭおよびＴＥＭの断面観察によって測定される平均値である。また、上記表層および底部層の細孔径は、ＦＥ−ＳＥＭおよびＴＥＭ断面観察によって測定される平均細孔径である。また、上記表層および底部層の厚みは、ＦＥ−ＳＥＭ断面観察によって測定される平均厚みである。本実施形態では、表層と底部層との間に明確な界面が生じていないこともあるが、このときは、細孔サイズとセルサイズが大きく変化する点を表層と底部層との界面とすればよい。
【００６２】
上記陽極酸化皮膜の膜厚は、１００μｍ以上５００μｍ以下であることが好ましい。上記膜厚が１００μｍ以上５００μｍ以下であると、陽極酸化皮膜の強度および遮熱性などを十分に高めることができる。
【００６３】
また、上記陽極酸化皮膜は、表層または基材層の内部に、シリカ（ＳｉＯ２）で被覆されたシリコン（Ｓｉ）微粒子を有してもよい。上記Ｓｉ微粒子は、Ａｌ−Ｓｉ系過共晶合金を成形するときに不可避的に生成する初晶Ｓｉの微結晶である。各層を形成するための陽極酸化処理時に、Ｓｉ微粒子も通電により酸化されて表面に緻密なシリカ薄膜が形成される。ただし、シリカは絶縁性が高いため、Ｓｉ微粒子の内部は酸化されない。上記シリカは、Ｓｉ微粒子と各層を構成する酸化アルミニウムとの間の密着性を高めて、陽極酸化皮膜の強度を高める。また、上記シリカは、断熱性が高いため、陽極酸化皮膜の遮熱性を高める。
【００６４】
上記金属成形体は、内燃機関用のピストンとすることができる。
【００６５】
燃焼室内からピストン内部へ熱が伝達することによる冷却損失をより抑制する観点からは、上記内燃機関用のピストンは、少なくともピストンの頂面を形成する壁面または燃焼室を形成する壁面の一部に上記陽極酸化皮膜を有することが好ましく、ピストンの頂面を形成する壁面または燃焼室を形成する壁面の全面に上記陽極酸化皮膜を有することがより好ましい。このとき、上記陽極酸化皮膜はピストンの最外層を形成していてもよく、上記陽極酸化皮膜の表面に別の皮膜が形成されていてもよい。
【００６６】
上記内燃機関用のピストンは、ガソリンエンジン用ピストンでもディーゼルエンジン用ピストンでもよいが、燃焼室がより広いために冷却損失の問題がより生じやすいという特性を有するディーゼルエンジン用ピストンにおいて、上記金属成形体の高い遮熱効果による燃費の低減がより顕著に見られる。
【００６７】
［第２の実施形態］
図２は、別の実施形態に関する陽極酸化皮膜を有する金属成形体の製造方法の、例示的な工程を示すフローチャートである。
【００６８】
図２に示すように、本実施形態に関する方法は、陽極酸化皮膜の表層を形成する工程（工程Ｓ１１０）と、陽極酸化皮膜の中間層を形成する工程（工程Ｓ１２０）と、陽極酸化皮膜の底部層を形成する工程（工程Ｓ１３０）と、を有する。
【００６９】
（陽極酸化皮膜の表層を形成する工程（工程Ｓ１１０））
本工程は、第１の実施形態と同様に行い得るので、詳しい説明を省略する。
【００７０】
（陽極酸化皮膜の中間層を形成する工程（工程Ｓ１２０））
本工程では、上記表層が形成された後に、電流密度をデザインされたパターンに制御しながら、上記陽極酸化処理を上記基材に施す。上記陽極酸化処理時の通電は、直流でも交流でもよいが、直流であることが好ましい。上記電流密度のパターンは特に限定されず、任意に設定すればよい。
【００７１】
本工程で形成される陽極酸化皮膜の層（中間層）は、電流密度に応じて陽極酸化皮膜の厚み方向に制御された細孔径を有する。そのため、本工程では、上記電流密度のパターンに応じて、製造される金属成形体の用途に適合した形状の細孔を有する中間層を形成することができる。
【００７２】
上記電流密度は、本工程においても、連続的に推移させることが好ましい。これにより、細孔径が断続的に変化する界面を切断面とする中間層の層内剥離を抑制することができる。
【００７３】
上記電流密度は、本工程の開始時には、表層を形成する工程の終了時における電流密度と同じ高さであることが好ましいが、表層を形成する工程の終了時における電流密度より上下２０％（好ましくは１０％）程度の範囲で変動していてもよい。これにより、表層と中間層との界面における両層間の細孔径の差をより小さくして、表層と中間層との界面を切断面とする表層の剥離を抑制することができる。
【００７４】
また、上記電流密度は、本工程の終了時には、底部層を形成する工程の開始時における電流密度と同じ高さであることが好ましいが、底部層を形成する工程の開始時における電流密度より上下２０％（好ましくは１０％）程度の範囲で変動していてもよい。これにより、中間層と底部層との界面における両層間の細孔径の差をより小さくして、中間層と底部層との界面を切断面とする表層の剥離を抑制することができる。
【００７５】
なお、本工程においても、上記電圧は、本工程を通じて連続的に上昇することが好ましい。これにより、中間層における細孔間距離をより基材側に向かうにつれて大きくするように制御することができ、皮膜の強度をより高め、かつ皮膜の剥離をより生じにくくすることができる。また、本工程においても、このときの電圧は、３７０（Ｖ）以下に制限することが好ましく、２００（Ｖ）以下であることがより好ましい。これにより、皮膜の焼けと剥離を抑制でき、表層の基材側ではセルサイズをより大きくして空孔率を高め、陽極酸化皮膜の遮熱性をより高めることができる。
【００７６】
本工程で用いる電解液および陰極となる金属体は、表層を形成する工程と同様のものを使用することができる。同一の反応槽内で、表層を形成する工程と本工程とを連続して行うことが好ましい。
【００７７】
（陽極酸化皮膜の底部層を形成する工程（工程Ｓ１３０））
本工程は、第１の実施形態と同様に行い得るので、詳しい説明を省略する。
【００７８】
（その他）
本実施形態においても、上記陽極酸化皮膜の底部層を形成する工程の後に、公知の方法で表層に封孔処理を施してもよい。これにより、細孔を気密して液体（金属成形体を内燃機関用のピストンとして使用したときの、燃焼用の燃料など）の浸透を抑制し、陽極酸化皮膜の遮熱性を維持しやすくすることができる。
【００７９】
また、本実施形態においても、陽極酸化処理時の電圧は、表層を形成する工程と、中間層を形成する工程と、底部層を形成する工程と、を通じて連続的に上昇させることが好ましい。これにより、表層、中間層および底部層との間で細孔間距離も連続的に変化させることができ、表層と中間層との界面、または、中間層と底部層との界面、を切断面とする表層の剥離をさらに抑制することができる。
【００８０】
（陽極酸化皮膜を有する金属成形体）
上記工程により、Ａｌ系材料からなる成形体である基材と、前記基材の表面に形成された陽極酸化皮膜を有する金属成形体が製造される。上記陽極酸化皮膜は、陽極酸化皮膜の最表面を含む表層と、活性層または基材に接して配置された、基材側に向かって細孔径が漸減する底部層と、表層と底部層との間に配置された中間層と、を有する。
【００８１】
上記表層および底部層は、第１の実施形態と同様とし得るので、詳しい説明を省略する。
【００８２】
上記中間層は、セルサイズが上記表層と上記底部層との間の大きさであるセルを有する層であり、デザインされた形状の細孔を有する層である。
【００８３】
たとえば、上記中間層は、基材側に向かってセルサイズおよび細孔径が互いに異なる増加率で大きくなる構造とすることができる。これにより、中間層は、特に基材側において、細孔径がより大きく、かつ細孔壁がより厚い構造を有することができる。このようにすることで、空孔率をより高めて中間層による遮熱性をより高める一方で、細孔壁をより厚くして中間層の強度もより高めることができる。
【００８４】
上記中間層は、細孔間距離が２００ｎｍ以上３５０ｎｍ以下であり、かつ、細孔径が３０ｎｍ以上８０ｎｍ以下の層であることが好ましい。また、上記中間層の厚みは、陽極酸化皮膜全体の厚みの４／５以上であることが好ましい。
【００８５】
なお、上記中間層の細孔間距離、細孔径および厚みは、第１の実施形態における表層および底部層の細孔間距離、細孔径および厚みと同様に測定された値である。
【００８６】
上記金属成形体は、内燃機関用のピストンとすることができる。本実施形態に関する金属成形体は、中間層の構造を調整することにより遮熱性および強度を高めることができるため、耐久性および燃費の低減率が高いピストンとすることができる。
【実施例】
【００８７】
以下、本発明の具体的な実施例を比較例とともに説明するが、本発明はこれらに限定されるものではない。
【００８８】
１．試験片の作製
１−１．試験片１
片面をマスキングした円形形状（１２．５ｍｍφ，厚さ２ｍｍ）の、１．０質量％のＣｕを含むＡｌ−Ｓｉ系過共晶合金である基材と、陰極とを、硫酸、ホウ酸およびアンモニアを含有する電解液に浸漬し、通電時の電流密度および電圧を変化させながら１８０分通電して、マスキングしなかった面に陽極酸化皮膜を有する金属成形体である試験片１を得た。なお、ホウ酸およびアンモニアは、ホウ酸イオンの濃度が０．００１ｍｏｌ／Ｌ以上２ｍｏｌ／Ｌ以下となり、０．００１ｍｏｌ／Ｌ以上１．０ｍｏｌ／Ｌ以下となり、アンモニウムイオンとホウ酸イオンとの濃度比（ホウ酸イオンの濃度に対するアンモニウムイオンの濃度）は、１以上１０以下となるように添加量を調整した。
【００８９】
１−２．試験片２
通電時の電流密度の変化パターンを変更し、９０分通電した以外は試験片１と同様にして、片面に陽極酸化皮膜を有する金属成形体である試験片２を得た。
【００９０】
１−３．試験片３
通電時の電流密度の変化パターンを変更し、６０分通電した以外は試験片１と同様にして、片面に陽極酸化皮膜を有する金属成形体である試験片３を得た。
【００９１】
１−４．試験片４
通電時の電流密度の変化パターンを変更し、３０分通電した以外は試験片１と同様にして、片面に陽極酸化皮膜を有する金属成形体である試験片４を得た。
【００９２】
１−５．試験片５
円形形状（１２．５ｍｍφ，厚さ２ｍｍ）の、２．５質量％のＣｕを含むＡｌ−Ｓｉ系過共晶合金である基材を、片面をマスキングして、試験片１の作製と同様の組成を有する電解液に浸漬し、通電時の電流密度および電圧を変化させながら５０分通電して、マスキングしなかった面に陽極酸化皮膜を有する金属成形体である試験片５を得た。
【００９３】
１−６．試験片６
通電時の電流密度を一定にし、６０分通電した以外は試験片１と同様にして、片面に陽極酸化皮膜を有する金属成形体である試験片６を得た。
【００９４】
１−７．試験片７
電解液を、１２質量％の硫酸を含有し、ホウ酸およびアンモニアを含有しない電解液とし、通電時の電流密度および電圧の変化パターンを変更し、９０分通電した以外は試験片１と同様にして、片面に陽極酸化皮膜を有する金属成形体である試験片７を得た。
【００９５】
１−８．試験片８
通電時の電流密度を一定にし、６０分通電した以外は試験片５と同様にして、試験片８を得た。
【００９６】
試験片１〜試験片８の製造条件（基材中のＣｕ量、電解液の種類、電流密度の変化、電圧の変化、および通電時間）を表１に示す。なお、電解液の種類については、ホウ酸イオンおよびアンモニウムイオンを含有する電解液を「混合酸」、ホウ酸イオンおよびアンモニウムイオンを含有しない電解液を「硫酸」と表記する。また、電流密度の変化については、表層、中間層および底部層のそれぞれを形成するステップにおける、各ステップの開始時および終了時の電流密度を、時間経過を示す矢印とともに示す。各ステップにおいて電流密度を変化させたときは、いずれも、連続的に電流密度を変化させた。試験片２の作製においては、中間層を形成するとき、はじめに一定の電流密度で通電し、その後、電流密度を上昇させながら通電した。
【００９７】
【表１】
2020033591.tif 000003
【００９８】
２．測定および評価
２−１．膜厚
試験片１〜試験片８が有する陽極酸化皮膜の膜厚を、膜厚計（ＤＵＡＬＳＣＯＰＥ  ＭＰ０Ｒ，  Ｆｉｓｃｈｅｒ）で測定した。
【００９９】
２−２．ビッカース硬さ（Ｈｖ）分布
試験片１〜試験片８が有する陽極酸化皮膜のうち、膜厚方向の上部、中部および下部におけるビッカース硬さ（Ｈｖ）を、微小硬度計で測定した。
【０１００】
２−３．皮膜状態（外観）
試験片１〜試験片８が有する陽極酸化皮膜の状態を目視で観察し、以下の基準で評価した。
Ａ  皮膜状態は良好であり、剥離はみられない
Ｂ  皮膜の一部が剥離していた
Ｃ  皮膜の表面部分が部分的に溶解しており、皮膜の一部が剥離していた
Ｄ  皮膜の表面部分が全体的に溶解しており、皮膜が脱落していた
【０１０１】
試験片１〜試験片８の製造条件（基材中のＣｕ量、電解液の種類（ホウ酸イオンおよびアンモニウムイオンを含有する電解液を「混合酸」、ホウ酸イオンおよびアンモニウムイオンを含有しない電解液を「硫酸」と表記する。）、電流密度の変化、電圧の変化、および通電時間）、ならびに、形成された陽極酸化皮膜の評価結果（膜厚、ビッカース硬さ（Ｈｖ）分布、および皮膜状態）を、表２に示す。
【０１０２】
【表２】
2020033591.tif 000004
【０１０３】
電流密度を上昇させながら陽極酸化処理を施して、前記陽極酸化皮膜の最表面を含む表層を形成する工程と、電流密度を低下させながら陽極酸化処理を施して、前記陽極酸化皮膜の活性層または基材に接して配置された前記陽極酸化皮膜の底部層を形成する工程と、をこの順に行って陽極酸化皮膜を形成したところ、剥離が少ない陽極酸化皮膜を有する金属成形体が得られた。
【０１０４】
なお、試験片１および試験片２をＦＥ−ＳＥＭおよびＴＥＭの断面観察によって測定したところ、細孔間距離の平均値が４０ｎｍ以上６０ｎｍ以下であり、かつ細孔径の平均値が２ｎｍ以上１０ｎｍ以下である表層と、細孔径の平均値が３０ｎｍ以上８０ｎｍ以下であり、かつ細孔間距離の平均値が２００ｎｍ以上３５０ｎｍ以下である中間層と、細孔間距離の平均値が４００ｎｍ以上７００ｎｍ以下であり、かつ細孔径の平均値が４０ｎｍ以上１００ｎｍ以下である底部層と、が形成されていることが確認された。
【０１０５】
また、試験片３〜試験片５をＦＥ−ＳＥＭおよびＴＥＭの断面観察によって測定したところ、細孔間距離の平均値が４０ｎｍ以上６０ｎｍ以下であり、かつ細孔径の平均値が２ｎｍ以上１０ｎｍ以下である表層と、細孔間距離の平均値が４００ｎｍ以上７００ｎｍ以下であり、かつ細孔径の平均値が４０ｎｍ以上１００ｎｍ以下である底部層と、が形成されていることが確認された。
【産業上の利用可能性】
【０１０６】
本開示によれば、陽極酸化皮膜の剥離が生じにくい金属成形体が提供される。本開示の金属成形体は、内燃機関のピストンとして利用可能である。
【図１】
2020033591.tif 000005
【図２】
2020033591.tif 000006